(57)【要約】      （修正有）【課題】反応生成物に溶解した金属イオンの付着による触媒の活性低下を低減したアミン類の製造方法を提供することにある。【解決手段】固体触媒を用いて反応生成液の少なくとも一部をリサイクルする液相反応によってアミン類を製造する方法において、下記式１で表されるＸが１．０５以上の条件で反応を行なうことを特徴とする方法：Ｘ＝Ａ／Ｂ                                                  （１）（ただし、式中、Ａは反応器内に充填された触媒量（ｋｇ）、Ｂは反応生成液が接する装置の金属部分の表面積（ｍ２）を示す。）。【選択図】            なし【特許請求の範囲】
【請求項１】
固体触媒を用いて反応生成液の少なくとも一部をリサイクルする液相反応によってアミン類を製造する方法において、下記式１で表されるＸが１．０５以上の条件で反応を行なうことを特徴とする方法：
Ｘ＝Ａ／Ｂ                                                  （１）
（ただし、式中、Ａは反応器内に充填された触媒量（ｋｇ）、Ｂは反応生成液が接する装置の金属部分の表面積（ｍ２）を示す。）。
【請求項２】
前記固体触媒がゼオライト系の触媒であることを特徴とする請求項１記載の方法。
【請求項３】
前記アミン類がアンモニアとアルキレンオキシドとの反応により得られたアルカノールアミン類であることを特徴とする請求項１又は請求項２に記載の方法。
【請求項４】
前記金属部分がＦｅ，ＮｉおよびＣｒを含むことを特徴とする請求項１〜３のいずれか１項に記載の方法。
【発明の詳細な説明】
【０００１】
【発明の属する技術分野】
本発明は、固体触媒を用いて反応生成液の少なくとも一部をリサイクルする液相反応によってアミン類を製造する方法に関する。さらに詳細には、本発明は、製造装置からの金属の溶出を抑えた、固体触媒を用いて反応生成液の少なくとも一部をリサイクルする液相反応によってアミン類を製造する方法に関する。
【０００２】
【従来の技術】
アミン類の製造には、均一系、不均一系などの方法が提案されている。
【０００３】
特に、エタノールアミン類は腐食性が強く、装置材料の一部が溶解するという問題点がある。従来、触媒を用いない反応では、溶解した装置材料が反応に悪影響を及ぼすことはなかったのであるが、触媒を用いる反応では溶解した金属により触媒が悪影響を受ける場合がある。
【０００４】
流動式接触分解法では、Ｎｉ，Ｖによる被毒によって触媒の活性低下が見られるが、被毒に耐性のある触媒を開発することにより、被毒現象を回避している。また、触媒被毒を引き起こす硫黄分や高沸点成分を原料から予め除去する方法を採用するものもある（例えば、特許文献１参照。）。
【０００５】
【特許文献１】
特許第２７２４６３３号明細書
【０００６】
【発明が解決しようとする課題】
したがって、本発明の目的は、反応生成液に溶解した金属イオンの付着による触媒の活性劣化を低減したアミン類の製造方法を提供することにある。
【０００７】
【課題を解決するための手段】
本発明は、固体触媒を用いて反応生成液の少なくとも一部をリサイクルする液相反応によってアミン類を製造する方法において、下記式１で表されるＸが１．０５以上の条件で反応を行なうことを特徴とする方法：
Ｘ＝Ａ／Ｂ                                                  （１）
（ただし、式中、Ａは反応器内に充填された触媒量（ｋｇ）、Ｂは反応生成液が接する装置の金属部分の表面積（ｍ２）を示す。）に関する。
【０００８】
【発明の実施の形態】
触媒を用いてアルカノールアミンを製造する際に、机上実験では長時間反応を行なっても触媒の活性低下が観察されなかったが、パイロットプラントでは触媒の活性または選択性が劣化することが観察された。本発明者らは、劣化触媒を分析したところ、生成したアルカノールアミンによって製造装置の金属材料である鉄、ニッケル、クロムが一部溶け出し、その金属イオンが触媒に付着した結果によるものであることを見出した。そこで、本発明者らはこの知見に基づいて、触媒の活性または選択性の劣化を低減したアミン類の製造方法を案出した。
【０００９】
本発明の製造方法は、固体触媒を用いて反応生成液の少なくとも一部をリサイクルする液相反応によってアミン類を製造する方法において、下記式１で表されるＸが１．０５以上の条件で反応を行なうことを特徴とする：
Ｘ＝Ａ／Ｂ                                                  （１）
（ただし、式中、Ａは反応器内に充填された触媒量（ｋｇ）、Ｂは反応生成液が接する装置の金属の表面積（ｍ２）を示す。）。
【００１０】
本発明で製造されるアミン類には、アルカノールアミン類を挙げることができる。ここでは、アルカノールアミンを代表例として以下に説明する。
【００１１】
アルカノールアミンは、通常、アンモニアとアルキレンオキシドとの反応により得られる。
【００１２】
本発明に使用される原料のアルキレンオキシドは、次の化学式（１）：
【００１３】
【化１】
2004231540.tif 000002
【００１４】
（ただし、式中、Ｒ１，Ｒ２，Ｒ３およびＲ４は各々独立して水素原子、メチル基又はエチル基を表す。）で表されるアルキレンオキシドが好ましく、エチレンオキシド、プロピレンオキシドなどの２〜４個の炭素原子を有するアルキレンオキシドが例示される。これらの原料に対応してアルカノールアミンが得られる。
【００１５】
アルカノールアミンの具体例として、次の化学式（２）：
【００１６】
【化２】
2004231540.tif 000003
【００１７】
（ただし、式中、  Ｒ１，Ｒ２，Ｒ３およびＲ４は化学式（１）と同じである）で表されるモノアルカノールアミン、次の化学式（３）：
【００１８】
【化３】
2004231540.tif 000004
【００１９】
（ただし、式中、  Ｒ１，Ｒ２，Ｒ３およびＲ４は化学式（１）と同じである）で表されるジアルカノールアミン；トリアルカノールアミンなどが例示される。
【００２０】
本発明で使用できる固体触媒としては、液体アンモニアとアルキレンオキシドとを反応させてアルカノールアミンを製造できれば特に制限されることはなく、イオン交換樹脂、モレキュラーシーブ、シリカアルミナ、酸活性化粘土、希土類元素を耐熱性担体に担持した触媒などが例示できる。より具体的には、例えば、ゼオライト系の触媒であり、有効細孔径が０．４５ｎｍないし０．８ｎｍであるマイクロポーラスマテリアルであり、好ましくはマイクロポーラスマテリアルを希土類でイオン交換および／または表面処理した触媒を用いるのがよい。上記有効なミクロ細孔径の範囲は、反応原料が細孔内に拡散することが困難となって活性が低下することなく、逆にトリアルカノールアミンが細孔内で生成することがなく、ジアルカノールアミンの選択率が低下することがない点で好ましい。マイクロポーラスマテリアルとしては、ＭＦＩ型アルミノシリケート（いわゆるＺＳＭ−５）、ＭＦＩ型フェリシリケート、ＭＥＬ型アルミノシリケート（いわゆるＺＳＭ−１１）、ＢＥＡなどが適当である。イオン交換する希土類元素としては、イットリウム、ランタン、セリウム、プラセオジム、ネオジム、サマリウム、テルビウム、イッテルビウムなどが用いられる。中でも、入手容易なイットリウム、ランタン、セリウムなどが好適である。内部に大きなキャビティを有するＸ型やＹ型ゼオライトは、このキャビティで大きな分子が生成できるので、細孔出入口の細孔径から期待される形状選択性を示すことは少ない。また、細孔外での反応は形状選択性が期待できないため、結晶１次粒子の外表面を外表面処理することが好ましい。外表面処理としては、高温でのスチーミング処理、四塩化珪素処理、アルコキシシラン処理等が挙げられる。
【００２１】
触媒の調製方法としては、メタロシリケートは、通常、シリカ源・金属源と構造指示剤を水中に分散させ、オートクレーブ中で加熱するいわゆる水熱合成法やシリカ源・金属源と構造指示剤を濃縮乾固したゲルをオートクレーブ中で水蒸気と接触させるいわゆるドライゲル法などで調製できる。また、アルミノフォスフェート（ＡＬＰＯ）、メタロアルミノフォスフェート（ＭＡＰＯ）、シリコンアルミノフォスフェート（ＳＡＰＯ）もリン酸を用いる以外は、同じように水熱合成によって調製できる。また、ＺＳＭ−５、ＢＥＡなどは市販されているので、これらを用いてもよい。通常、水熱合成では生成したマイクロポーラスマテリアル中のイオン交換サイトにはアルカリ金属イオンが対カチオンとして含まれる。その状態では活性が低いことが多いので、アルカリ金属イオンを一旦ＮＨ４＋イオンでイオン交換し、その後、高温で焼成することによってプロトン型に交換することができる。また、一旦ＮＨ４＋イオンでイオン交換を行った後、多価カチオンでもう一度イオン交換することもでき、特に希土類元素で交換すると、活性、選択性とも向上することが多いので好ましい。
【００２２】
工業的な利用においては、触媒を成形することが好ましい。触媒の形状としては特に制限はされないが、球形、円柱、中空円柱状のものを例示できる。メタロシリケートなどのマイクロポーラスマテリアル類は非常に微細な結晶からなっており、単独では成形性が非常に悪い。このため、成形するためには成形助剤あるいはバインダーを用いることが好ましい。その場合の成形助剤・バインダーとしては、シリカゾル、アルミナゾル、ジルコニアゾルなどの各種酸化物ゾルや粘土鉱物類などが用いられる。成形性の改善の面からはスメクタイト系やカオリンのような粘土鉱物が好ましい。成形助剤を使用する場合には、成形助剤の使用量は触媒が成形されれば特に制限はされないが、マイクロポーラスマテリアル１００質量部に対し、通常、５０質量部以下、さらに好ましくは４０質量部以下の範囲である。また、成形してある程度の大きさになった触媒において、触媒内部の拡散の影響による活性・選択性の低下を防止するため、細孔容積を大きくすることが好ましい。このため、成形時に細孔形成剤を加えて成形し、焼成操作によって除去して、細孔容積を増加させることが好ましい。この細孔形成剤としては、例えば硝酸アンモニウム・酢酸アンモニウムなどの各種アンモニウム塩、蓚酸・尿素などの有機化合物、各種ポリマー・繊維などの非水溶性有機化合物などが挙げられる。細孔の生成効率、成形のし易さなどの面から非水溶性化合物が好適に使用でき、その非水溶性有機化合物としてはある程度吸湿性が有り、微細な粉体になっており数百度の高温処理で燃焼除去可能で有ればよく、特に結晶性セルロースが取り扱い性の面で好ましい。結晶性セルロースとしては、ろ紙や粉砕した粉末や、パルプを粉砕した粉体などが用いられる。結晶性セルロースなどの有機物の細孔形成剤を用いるときは、単なる加熱処理では分解できないので、酸素を含む窒素、ヘリウム、二酸化炭素などの気体中（空気を用いるのが便利である）で燃焼除去する。
【００２３】
反応は液体アンモニアとアルキレンオキシドとを原料として、液相状態において加圧系固定床反応器を用いて行なう。アンモニアの使用量は、アルキレンオキシド１モルに対し、通常、２〜３０モルの範囲である。アンモニアの使用量がアルキレンオキシドとの反応の理論量よりも過剰に用いることから、通常、反応生成物からアンモニアを分離、回収し、再度反応器へ供給する。また、反応で得られるアルカノールアミンは、例えば、モノエタノールアミン、ジエタノールアミン、トリエタノールアミンの混合物である。ジエタノールアミン、トリエタノールアミンを選択的に得る場合には、混合物を反応器へリサイクルする。さらに、選択的にジエタノールアミンを得る場合には、モノエタノールアミンだけを分離し、反応器へリサイクルすることもできる。もちろん、反応器へリサイクルする前記混合物とモノエタノールアミンを混合して用いてもよい。
【００２４】
反応器は固定床反応器であり、通常、反応液体をアップフローで流す。さらに、反応器は反応効率の点から断熱型反応器であることが好ましい。
【００２５】
反応温度は、常温〜２００℃、反応圧は８〜１５ＭＰａ程度が好ましい。反応器内を流れる液量は、通常、５ｋｇ／Ｈｒ以上であり、５〜６０，０００ｋｇ／Ｈｒの範囲が好ましい。このとき、ＬＨＳＶ（液空間速度）は、反応温度、触媒の種類や使用量によって変るが、通常、０．５〜１００ｈｒ−１の範囲である。
【００２６】
次に、本発明の製造方法に用いられる製造装置について説明する。図１は本発明で用いられる、大部分の未反応のアンモニアを除いた反応生成液の少なくとも一部をリサイクルするアルカノールアミンの製造装置の一例を示す装置説明図である。図１において、液体アンモニアタンク１０２から液体アンモニアを予熱器１０３を介して反応器１０４に、アルキレンオキシドタンク１０１からアルキレンオキシドを反応器１０４にそれぞれ供給する。アルキレンオキシドに対するアンモニアの添加量は、特に制限されるものではないが、アルキレンオキシド１モルに対し、通常、アンモニア２〜３０モルの範囲である。予熱器１０３の温度は、原料を反応に先立って熱して反応温度への到達を早めることを目的とするものであり、通常、２０℃〜１００℃の範囲が好ましい。反応は断熱反応である。なお、各原料ポンプから圧力制御弁１０７までの圧力は、上記反応圧が維持される。
【００２７】
反応器１０４から出る反応生成物は圧力制御弁１０７を経てフラッシュドラムなどのアンモニア回収塔１０５に送る。アンモニア回収塔１０５には、リボイラー１０９を取り付けてある。アンモニア回収塔１０５において、塔頂から冷却器１０８にアンモニアを導き、液体アンモニアとしてタンク１０６に回収するとともに、塔底にはボトム液としてアンモニア、アルカノールアミンを混合物として得る。この回収工程で、反応生成物中に含まれるアンモニアの６０〜９８質量％、好ましくは７０〜９６質量％、さらに好ましくは８０〜９５質量％を液体アンモニアとしてタンク１０６に回収する。通常、冷却器１０８の冷媒には常温の冷却水を用いるため、アンモニア回収塔１０５の操作圧は１〜３ＭＰａ程度の加圧下で操作する。このためアンモニア回収塔１０５の塔底から得られるボトム液中には４〜２０質量％程度のアンモニアが含まれている。
【００２８】
ボトム液または反応生成液の一部を反応器１０４または予熱器１０３へ供給する。生成液にはモノアルカノールアミン、ジアルカノールアミン、トリアルカノールアミンおよびアンモニアが含まれている。この混合物を反応器１０４へリサイクルして再度反応することにより、ジアルカノールアミンの濃度を高めた反応生成物を得ることができる。なお、圧力制御弁１０７以降予熱器１０３の手前のポンプまでは、反応に直接関係しないので反応圧よりも低くてよく、通常、２ＭＰａ程度である。
【００２９】
リサイクルする反応生成液量は、全反応物量の、通常、５〜９０容量％、好ましくは１０〜８０容量％、さらに好ましくは２０〜７９容量％の範囲が望ましい。リサイクル液量が少なすぎると、アルキレンオキシド濃度を上げることができず、ジアルカノールアミンを多く得ることができないからである。一方、リサイクル量が多すぎると、生産量に対する反応器入口流量が多過ぎて効率が悪くなってしまう。
【００３０】
また、反応器で生成した反応生成液の一部を、アルカノールアミンとアンモニアとを完全に分離することなく、反応器へリサイクルさせることが好ましい。アンモニアを完全に分離するには、圧力を常圧〜減圧にする必要があり、コストがかかりすぎるからである。
【００３１】
得られた反応生成液の一部を反応器にリサイクルさせる位置は、反応効率の面から、予熱器の入口が好ましい。
【００３２】
反応器入口のアルキレンオキシド濃度は、通常、３〜３５質量％、好ましくは５〜３０質量％、最も好ましくは８〜２５質量％の範囲である。アルキレンオキシド濃度が低すぎると、生産性が悪すぎ、ジアルカノールアミンの量が少なくなってしまう。
【００３３】
図２は本発明で用いられる、モノアルカノールアミンを反応器へリサイクルする、アルカノールアミンの製造装置の一例を示す装置説明図である。図２において、図１における符号の１００の位を２とした符号は特に断りがない限り、図１と同一の部材、器具を示す。この方法では、アルカノールアミンを分離してモノアルカノールアミンを得る必要があるが、リサイクル量を減少させることができるというメリットがある。なお、モノアルカノールアミンは得られたアルカノールアミンから分離され（装置は図示せず）、タンク２１０に貯蔵されている。
【００３４】
本発明の、固体触媒を用いて反応生成液の少なくとも一部をリサイクルする液相反応によってアミン類を製造する方法において、下記式１で表されるＸが１．０５以上の条件で反応を行なうことを特徴とする：
Ｘ＝Ａ／Ｂ                                                  （１）
（ただし、式中、Ａは反応器内に充填された触媒量（ｋｇ）、Ｂは反応生成液が接する装置の金属部分の表面積（ｍ２）を示す。）。
【００３５】
式１で示されるＸは１．０５以上であるが、好ましくは１．０５〜８００の範囲である。Ｘの値が１．０５未満であると、装置の腐食による溶解した金属イオンが触媒に付着し、触媒の活性の劣化を招くからである。本発明では、Ｘの値を１．０５以上とすることにより、腐食による金属イオンの溶解量を抑え、それによって触媒の活性の低下を低減することができる。
【００３６】
ここで、触媒量とは実際に反応器内に充填された量（ｋｇ）を示す。装置の金属部分の表面積とは、反応生成液が接する部分の表面積である（ｍ２）。反応生成液が接する装置について、生成液の一部をリサイクルする場合と、生成液を精製してモノエタノールアミンをリサイクル場合に分けて説明する。生成液の一部をリサイクルする場合の生成液が接する装置とは、予熱器、反応器、予熱器と反応器とを結ぶ配管、アンモニア回収塔、反応器とアンモニア回収塔とを結ぶ配管、アンモニア回収塔からポンプを介して予熱器とを結ぶ配管、リボイラー、リボイラーとアンモニア回収塔とを結ぶ配管、リボイラーとポンプを介して、アンモニア回収塔からポンプを介して予熱器とを結ぶ配管とを結ぶ配管を挙げることができる。生成液を分離してモノエタノールアミンをリサイクル場合の生成液が接する装置とは、予熱器、反応器、予熱器と反応器とを結ぶ配管、アンモニア回収塔、反応器とアンモニア回収塔とを結ぶ配管、リボイラー、リボイラーとアンモニア回収塔とを結ぶ配管、リボイラーとポンプを介して、アンモニア回収塔からの配管とを結ぶ配管、モノエタノールアミン貯蔵用タンク、ポンプ、モノエタノールアミン貯蔵用タンクとポンプとを結ぶ配管、ポンプと予熱器とを結ぶ配管を挙げることができる。これらの表面積は計算に基づいて算出する。もちろん、必要により、装置を分解して測定してもよい。なお、圧力制御弁、ポンプは無視できる程度であった。
【００３７】
反応生成液が接する装置の金属とは、鉄系の金属材料で構成されていることが好ましい。さらに、かかる鉄系の金属材料がステンレス鋼であることがさらに好ましい。なかでも、ステンレス鋼がＦｅ，ＮｉおよびＣｒを含んでいることが好ましい。加圧下の反応であることからある程度の強度が要求され、鉄系の金属材料を用いると、耐圧性の要求を満たすとともに、装置のコストが大幅に低減できるからである。
【００３８】
反応器内には粒状の固体触媒が充填されているが、通液の際に触媒が飛散しないように、通常、触媒層の入口および出口にフィルターまたはその類似品を用い、触媒層を支持する。この材料が金属であると、腐食することから耐腐食性の材料のフィルターを用いることが好ましい。この材料としては、非金属材料が好ましく、耐熱性の観点から非金属の無機材料がより好ましい。非金属の無機材料としては、ＳｉＯ２，Ａｌ２Ｏ３，ＺｒＯ２などやそれらの複合酸化物・混合物であるセラミックスやガラスなどが例示される。鉄系材料を使用する場合には、耐食性が向上することから、ガラスライニング、ホウロウ加工などを施すことが好ましい。
【００３９】
【実施例】
以下、実施例により本発明について具体的に説明するが、本発明はこの実施例に限定されるものではない。
【００４０】
（実施例１：生成液のリサイクル）
図１に記載のアルカノールアミンの製造方法に準じて、下記の条件で、エタノールアミンを製造した。
【００４１】
触媒量：２．３８ｋｇ
予熱器１０３：０．０８１ｍ２
配管（１０３−１０４）：０．０３１ｍ２（内径：５ｍｍ、長さ：２ｍ）
反応器１０４：０．４８７ｍ２（半径：０．０３３５ｍ、高さ：２．２８ｍ）
配管（１０４−１０５）：０．０６３ｍ２（半径：５ｍｍ、長さ：２ｍ）
アンモニア回収塔１０５：０．１００ｍ２
配管（１０５−１０９）：０．０８３ｍ２（内径：５２．７ｍｍ、長さ：０．５ｍ）
リボイラー１０９：０．２８１ｍ２
配管（１０９−ポンプＰ５）：０．１３４ｍ２（内径２１．４ｍｍ、長さ：２ｍ）
配管（１０５−ポンプＰ４）：０．１７１ｍ２（内径：２７．２ｍｍ、長さ：２ｍ）
配管（ポンプＰ４−１０３）：０．１２６ｍ２（内径：５ｍｍ、長さ：８ｍ）
図３は、図１に示される製造装置において、リサイクルに関係する部分を特に取り上げて示す説明図面である。
【００４２】
式（１）のＸは１．１３１（２．３８ｋｇ／２．１０４ｍ２）であった。
【００４３】
なお、装置および配管の材質はステンレス鋼であった。
【００４４】
反応器１０４（ステンレス鋼製）にランタン担持ＺＳＭ−５ゼオライトビーズ（Ｓｉ／Ａｌ原子比＝２８、Ｌａ担持量：１質量％、ビーズ径０．７〜１．０ｍｍ）８Ｌを充填した。なお、反応器の原料入口側および出口側をガラスビーズで押さえて、触媒が飛散しないようにした。
【００４５】
一方、反応器１０４の上流側に、電気ヒータを設置した管状予熱器１０３（直径５ｍｍの充填物：材質シリカ）を設け、予熱部を電気ヒータで加熱した。
【００４６】
次に、上記予熱器１０３に、高圧ポンプを用いて、液体アンモニアとエタノールアミン（反応初期は反応器出口想定組成の模擬液、定常状態ではアンモニア回収塔１０５のボトム液）を一定速度で連続的に送り込んだ。これにより、アンモニア原料タンク１０２内のアンモニアと、ＥＯ（エチレンオキシド）原料タンク１０１内のＥＯとを混合・加熱し、反応器１０４に供給した。反応器１０４は、保温のため図示しない加熱器（電気ヒータ）でわずかに加熱し、放熱で失われる熱量を供給することで、実質的に断熱状態とした。反応圧を１０ＭＰａに制御した。そして、ＥＯとアンモニアとを連続的に反応させた。
【００４７】
入口温度は４０℃、反応圧は反応器出口の制御弁で１０ＭＰａに一定に制御した。反応器出口で触媒層の温度は１５０℃となっていた。反応器１０４出口にはアンモニア回収塔１０５を設け、圧力２ＭＰａで運転し、大部分のアンモニアを分離し、容器１０６に蓄えた。
【００４８】
定常状態の原料流量は、アンモニア回収塔１０５のボトム液を７．７８ｋｇ／ｈｒで、リサイクルアンモニアとフレッシュなアンモニアを合計５．３２ｋｇ／ｈｒで、ＥＯは２．３８ｋｇ／ｈｒの速度で反応器１０４へ送り込んだ。生成液のリサイクル比率は５０．３％であった。この生成液のエタノールアミン組成は、ＭＥＡ／ＤＥＡ／ＴＥＡの質量比で４１．６／５１．７／６．７であった。
【００４９】
上記反応条件で６ヶ月間反応を行なったが、触媒の活性の低下は認められなかった。
【００５０】
（実施例２：モノエタノールアミンのリサイクル）
実施例１において、生成液の代わりに、生成液を分離して得られたモノエタノールアミンをリサイクルする以外は、実施例１と同様に行なった。
【００５１】
触媒量：２．３８ｋｇ
予熱器２０３：０．０８１ｍ２
配管（２０３−２０４）：０．０３１ｍ２（内径：５ｍｍ、長さ：２ｍ）
反応器２０４：０．４８７ｍ２（半径：０．０３３５ｍ、高さ：２．２８ｍ）
配管（２０４−２０５）：０．０６３ｍ２（半径：５ｍｍ、長さ：４ｍ）
アンモニア回収塔２０５：０．１００ｍ２
配管（２０５−２０９）：０．０８３ｍ２（内径：５２．７ｍｍ、長さ：０．５ｍ）
リボイラー２０９：０．２８１ｍ２
配管（２０９−ポンプＰ５，配管）：０．１３４ｍ２（内径２１．４ｍｍ、長さ：２ｍ）
モノエタノールアミンタンク２１０：０．０５ｍ２
配管（２１０−ポンプＰ６）：０．０２ｍ２（内径：５ｍｍ、長さ：６５ｃｍ）
配管（ポンプＰ６−１０３）：０．０３ｍ２（内径：５ｍｍ、長さ：９５ｃｍ）
図４は、図２に示される製造装置において、リサイクルに関係する部分を特に取り上げて示す説明図面である。
【００５２】
式（１）のＸは１．２５（２．３８ｋｇ／１．９１ｍ２）であった。
【００５３】
上記反応条件で６ヶ月間反応を行なったが、触媒の活性の低下は認められなかった。
【００５４】
（実施例３：生成液およびＭＥＡのリサイクル）
図１に記載のアルカノールアミンの製造方法およびＭＥＡのリサイクルについては図２に記載のアルカノールアミンの製造方法に準じて、下記の条件で、エタノールアミンを製造した。
【００５５】
触媒量：２．３８ｋｇ
予熱器１０３：０．０８１ｍ２
配管（１０３−１０４）：０．０３１ｍ２（内径：５ｍｍ、長さ：２ｍ）
反応器１０４：０．４８７ｍ２（半径：０．０３３５ｍ、高さ：２．２８ｍ）
配管（１０４−１０５）：０．０６３ｍ２（半径：５ｍｍ、長さ：２ｍ）
アンモニア回収塔１０５：０．１００ｍ２
配管（１０５−１０９）：０．０８３ｍ２（内径：５２．７ｍｍ、長さ：０．５ｍ）
リボイラー１０９：０．２８１ｍ２
配管（１０９−ポンプ）：０．１３４ｍ２（内径２１．４ｍｍ、長さ：２ｍ）
配管（１０５−ポンプ）：０．１７１ｍ２（内径：２７．２ｍｍ、長さ：２ｍ）
配管（ポンプ−１０３）：０．１２６ｍ２（内径：５ｍｍ、長さ：８ｍ）
モノエタノールアミンタンク１１０：０．０５ｍ２
配管（１１０−ポンプ）：０．０２ｍ２（内径：５ｍｍ、長さ：６５ｃｍ）
配管（ポンプ−１０３）：０．０３ｍ２（内径：５ｍｍ、長さ：９５ｃｍ）
式（１）のＸは１．０８０（２．３８ｋｇ／２．２０４ｍ２）であった。
【００５６】
なお、装置および配管の材質はステンレス鋼であった。
【００５７】
定常状態の原料流量は、アンモニア回収塔１０５のボトム液を１．４２ｋｇ／ｈｒ、ＭＥＡを０．６７ｋｇ／ｈｒで、リサイクルアンモニアとフレッシュなアンモニアを合計８．６８ｋｇ／ｈｒで、ＥＯは２．３８ｋｇ／ｈｒの速度で反応器１０４へ送り込んだ。生成液のリサイクル比率は１０．５％であった。この生成液のエタノールアミン組成は、ＭＥＡ／ＤＥＡ／ＴＥＡの質量比で５９．２／３４．０／６．８であった。
【００５８】
上記反応条件で６ヶ月間反応を行なったが、触媒の活性の低下は認められなかった。
【００５９】
（比較例１）
実施例１において、触媒層のガス入口側および出口側をガラスビーズで押さえる代わりに、ステンレス鋼製のフィルターで押さえた以外は、実施例１と同様に行なった。
【００６０】
反応器入口側ステンレス鋼製のフィルター：０．０３ｍ２
反応器出口側ステンレス鋼製のフィルター：０．２０ｍ２
このとき、式（１）のＸは１．０２１（２．３８ｋｇ／２．３３４ｍ２）であった。
【００６１】
反応開始後、１ヶ月で触媒の活性が約３０％低下したので、反応を停止した。
【００６２】
【発明の効果】
本発明では、式１で表されるＸが１．０５以上の条件で反応を行なうので、装置から溶け出した金属イオンによる触媒の活性の劣化を抑制することができる。したがって、長期にわたり触媒を使用することができる。
【図面の簡単な説明】
【図１】は、本発明で用いられる、反応生成液の一部をリサイクルするアルカノールアミンの製造装置の一例を示す装置説明図である。
【図２】は、本発明で用いられる、モノアルカノールミンをリサイクルするアルカノールアミンの製造装置の一例を示す装置説明図である。
【図３】は、図１に示される製造装置において、リサイクルに関係する部分を特に取り上げて示す説明図面である。
【図４】は、図２に示される製造装置において、リサイクルに関係する部分を特に取り上げて示す説明図面である。
【符号の説明】
１０１、２０１…アルキレンオキシド
１０２、２０２…液体アンモニアタンク
１０３、２０３…予熱器
１０４、２０４…反応器
１０５、２０５…アンモニア回収塔
１０６、２０６…タンク
１０８、２０８…冷却器
１０９、２０９…リボイラー
２１０…タンク
Ｐ１〜Ｐ６…ポンプ
【図１】
2004231540.tif 000005
【図２】
2004231540.tif 000006
【図３】
2004231540.tif 000007
【図４】
2004231540.tif 000008